(57)【特許請求の範囲】
【請求項１】
質量％で、Ｃ：０．０３％以下、Ｍｎ：５．０％以下、Ｃｒ：６〜４０％、Ｎ：０．０３％以下を含有し、Ｓｉ：５％以下、Ｗ：２．０％以上６．０％以下、析出Ｗ：０．１％以下、残部Ｆｅおよび不可避的不純物からなり、２０℃〜８００℃の平均熱膨張係数が１２．６×１０−６／℃より小さいことを特徴とするフェライト系Ｃｒ含有鋼材。
【請求項２】
鋼がさらに、質量％で、Ｎｂ：１％以下、Ｔｉ：１％以下、Ｚｒ：１％以下、Ａｌ：１％以下およびＶ：１％以下の群から選ばれた少なくとも一種を含有することを特徴とする請求項１記載のフェライト系Ｃｒ含有鋼材。
【請求項３】
鋼がさらに、質量％で、Ｍｏ：５．０％以下を含有することを特徴とする請求項１又は２に記載のフェライト系Ｃｒ含有鋼材。
【請求項４】
鋼がさらに、質量％で、Ｎｉ：２．０％以下、Ｃｕ：０．３％以上、３．０％以下、Ｃｏ：１．０％以下の群から選ばれた少なくとも一種を含有することを特徴とする請求項１〜３の何れかに記載のフェライト系Ｃｒ含有鋼材。
【請求項５】
Ｗ：２．５％以上、６．０％以下であることを特徴とする請求項４に記載のフェライト系Ｃｒ含有鋼材。
【請求項６】
Ｎｉ：０．５％以上、２．０％以下であることを特徴とする請求項４又は５に記載のフェライト系Ｃｒ含有鋼材。
【請求項７】
鋼がさらに、質量％で、Ｂ：０．０１％以下、Ｍｇ：０．０１％以下の群から選ばれた少なくとも一種を含有することを特徴とする請求項１〜６の何れかに記載のフェライト系Ｃｒ含有鋼材。
【請求項８】
鋼がさらに、質量％で、ＲＥＭ：０．１％以下及びＣａ：０．１％以下の一種又は二種を含有することを特徴とする請求項１〜７の何れかに記載のフェライト系Ｃｒ含有鋼材。
【請求項９】
溶鋼の組成が、質量％で、Ｃ：０．０３％以下、Ｍｎ：５．０％以下、Ｃｒ：６〜４０％、Ｎ：０．０３％以下、Ｓｉ：５％以下、Ｗ：２．０％以上６．０％以下を含有し、残部はFeおよび不可避的不純物からなるように調整して鋼スラブとした後、熱間圧延し、熱延板焼鈍温度：９５０〜１１５０℃の熱延板焼鈍と脱スケールを行い、さらに、冷間圧延、仕上げ焼鈍温度：１０２０℃〜１２００℃の仕上げ焼鈍を行い、析出Ｗ：０．１％以下にするフェライト系Ｃｒ含有鋼材の製造方法。
【請求項１０】
前記溶鋼の組成がさらに、質量％で、Ｎｂ：１％以下、Ｔｉ：１％以下、Ｚｒ：１％以下、Ａｌ：１％以下およびＶ：１％以下の群から選ばれた少なくとも一種を含有する請求項９記載のフェライト系Ｃｒ含有鋼材の製造方法。
【請求項１１】
前記溶鋼の組成がさらに、質量％で、Ｍｏ：５．０％以下を含有する請求項９又は１０に記載のフェライト系Ｃｒ含有鋼材の製造方法。
【請求項１２】
前記溶鋼の組成がさらに、質量％で、Ｎｉ：２．０％以下、Ｃｕ：０．３％以上、３．０％以下、Ｃｏ：１．０％以下の群から選ばれた少なくとも一種を含有する請求項９〜１１の何れかに記載のフェライト系Ｃｒ含有鋼材の製造方法。
【請求項１３】
Ｗ：２．５％以上、６．０％以下であることを特徴とする請求項１２に記載のフェライト系Ｃｒ含有鋼材の製造方法。
【請求項１４】
Ｎｉ：０．５％以上、２．０％以下であることを特徴とする請求項１２又は１３に記載のフェライト系Ｃｒ含有鋼材の製造方法。
【請求項１５】
前記溶鋼の組成がさらに、質量％で、Ｂ：０．０１％以下、Ｍｇ：０．０１％以下の群から選ばれた少なくとも一種を含有する請求項９〜１４の何れかに記載のフェライト系Ｃｒ含有鋼材の製造方法。
【請求項１６】
前記溶鋼の組成がさらに、質量％で、ＲＥＭ：０．１％以下及びＣａ：０．１％以下の一種又は二種を含有する請求項９〜１５の何れかに記載のフェライト系Ｃｒ含有鋼材の製造方法。
【発明の詳細な説明】
【技術分野】
【０００１】
本発明は、低い熱膨張係数を有するフェライト系Ｃｒ含有鋼材に係り、特に、自動車の排気系部材、例えばエキゾーストマニホールド、排気パイプ、コンバーターケース材、メタルハニカム材あるいは、固体酸化物型の燃料電池内のセパレータ、インターコネクター用材料、燃料電池周辺部材としての改質器用部材、発電プラントの排気ダクト材や熱交換器等の高温と低温の間で熱サイクルが繰り返される用途に好適な低熱膨張係数のフェライト系Ｃｒ含有鋼材に関する。なお、本発明で言う熱膨張係数は、全て線熱膨張係数のことを意味する。以下、熱膨張係数と略して記載する。
【背景技術】
【０００２】
高温と低温の間で熱サイクルが繰り返される各種部材は、熱膨張・収縮が繰り返され、その結果、部材自身とその周辺部材のいずれにおいても、歪、応力が付加され、熱疲労破壊が生じ易い。このような環境には、低い熱膨張係数を有する合金であるほど、付加される熱歪、熱応力が小さくなるため、熱疲労破壊が生じ難い。熱膨張係数を低下させる公知の手法として磁気体積効果の利用がある。これは、温度が下がると、本来収縮する歪量に相当する分を、原子磁気モーメントの発生又は大きさの変化による磁歪によって補い、熱膨張係数を低下させる手法である。このような、磁気体積効果を得るには、原子磁気モーメントの発生大きさの温度依存性が重要である。例えば、デイスプレーのブラウン管中のシャドウマスク(shadow mask)に使われているＦｅ−３６％Ｎｉインバー合金は、キュリー温度（２３０−２７９℃）近傍で原子磁気モーメントの大きさが急激に変化するため、この温度より低温で熱膨張係数の急激な低下が発現される（シャドウマスクとして使用される２００℃程度の熱膨張係数は１×１０−６／℃程度の非常に低い値である）。しかし、この合金は、８００℃での熱膨張係数が１８×１０−６／℃程度と非常に高い熱膨張係数であり、通常のオーステナイト系ステンレス鋼と同じレベルである。さらに、この合金は、３６％ものＮｉを含有するため、著しいコスト高となり、汎用的な消費財では上記のような用途への適用は困難である。このような理由から、Ｆｅ−Ｃｒ系合金が上記用途に広く適用されている。しかし、Ｆｅ−Ｃｒ系合金では、原子磁気モーメントの大きさの温度依存性は小さく、キュリー温度以下になっても、磁気体積効果は観察されない。このように、Ｆｅ−Ｃｒ系合金で、磁気体積効果による熱膨張係数の低下は困難である。このため、従来は、高合金化による高強度化あるいは高延性を用いた手法で熱疲労寿命の向上を図ってきた（特許文献１及び２）。しかし、高合金化による高強度化は、当然のことながら加工性の低下の問題が生じ、また高延性を指向すると強度が小さくなりすぎ、他の問題（例えば、高温疲労）が発生する等が指摘されている。このような事情から、Ｆｅ−Ｃｒフェライト系合金の熱膨張係数を低下させて、熱疲労寿命向上させる新たな手法が強く求められていた。
【特許文献１】特開２００３−２１３３７７号公報、特許請求の範囲等
【特許文献２】特開２００２−２１２６８５号公報、特許請求の範囲等
【発明の開示】
【発明が解決しようとする課題】
【０００３】
本発明は、Ｆｅ−Ｃｒフェライト系合金での熱膨張係数の低下を図ることを目的とする。
【課題を解決するための手段】
【０００４】
発明者らは、上記の目的を達成すべく鋭意研究を重ねた結果、Ｆｅ−Ｃｒフェライト系合金にＷを添加し、かつ、析出Ｗを低減させることが、前記合金の熱膨張係数の低下に著しく寄与することを見出した。この機構は明らかではないが、前記合金の熱膨張係数は、比熱，体積弾性率にも依存することが知られており、Ｗの添加が、これらの物理量および先に述べた原子磁気モーメントの大きさの温度依存性を通じて影響したものと考えられる。また、特に重要なことは、単にＷを添加すればよいのではなく、析出Ｗが多く存在すると、むしろ熱膨張係数を高くさせる点である。Ｗの析出状態とは、主にラーベス相(Fe2Mタイプの金属間化合物：Laves phase)或いは炭化物としての析出状態であり、Ｗが析出Ｗの状態であると、熱膨張係数の低下が阻害される。この理由は明確ではないが、発明者らは以下の２点にあると推定する。第１点は、粒界は、本来熱膨張のクッション役でもあるが、そこにラーベス相が析出するため、クッション効果が小さくなり、熱膨張係数が高くなると考えている。第２点は、前記合金の析出Ｗの量が多くなると、固溶Ｗ量が少なくなり、前記合金の熱膨張係数の低下が阻害される点が考えられる。しかし、析出Ｗの量が０．１％を超えるようなわずかな量であっても、前記合金の熱膨張係数の低下が阻害されるため、前記合金への固溶Ｗ量を多くするだけでは説明できない。やはり、前者の粒界のクッション効果の低減の理由が大きいと考えている。ただし、これらの理由に関しては今後詳細な研究が必要である。このように、Ｗの状態を制御することによる低熱膨張係数化の知見が得られたため、他の特性、例えば加工性、耐酸化性、耐食性に及ぼす各添加元素の従来知見に加え、熱膨張係数の知見を加えることで、熱サイクルが加わる環境に適切な材料の成分設計が可能になる。
【０００５】
本発明は上記知見に基づいてなされたもので、本発明の要旨は次のとおりである。  
１．質量％で、Ｃ：０．０３％以下、Ｍｎ：５．０％以下、Ｃｒ：６〜４０％、Ｎ：０．０３％以下を含有し、Ｓｉ：５％以下、Ｗ：２．０％以上６．０％以下、析出Ｗ：０．１％以下、残部Ｆｅおよび不可避的不純物からなり、２０℃〜８００℃の平均熱膨張係数が１２．６×１０−６／℃より小さいフェライト系Ｃｒ含有鋼材。
【０００６】
２．鋼がさらに、質量％で、Ｎｂ：１％以下、Ｔｉ：１％以下、Ｚｒ：１％以下、Ａｌ：１％以下およびＶ：１％以下の群から選ばれた少なくとも一種を含有する１記載のフェライト系Ｃｒ含有鋼材。
【０００７】
３．鋼がさらに、質量％で、Ｍｏ：５．０％以下を含有する１又は２に記載のフェライト系Ｃｒ含有鋼材。
【０００８】
４．鋼がさらに、質量％で、Ｎｉ：２．０％以下、Ｃｕ：０．３％以上、３．０％以下、Ｃｏ：１．０％以下の群から選ばれた少なくとも一種を含有する１〜３の何れかに記載のフェライト系Ｃｒ含有鋼材。
５．Ｗ：２．５％以上、６．０％以下である４に記載のフェライト系Ｃｒ含有鋼材。
６．Ｎｉ：０．５％以上、２．０％以下である４又は５に記載のフェライト系Ｃｒ含有鋼材。
【０００９】
７．鋼がさらに、質量％で、Ｂ：０．０１％以下、Ｍｇ：０．０１％以下の群から選ばれた少なくとも一種を含有する１〜６の何れかに記載のフェライト系Ｃｒ含有鋼材。
【００１０】
８．鋼がさらに、質量％で、ＲＥＭ：０．１％以下及びＣａ：０．１％以下の一種又は二種を含有する１〜７の何れかに記載のフェライト系Ｃｒ含有鋼材。
【００１１】
９．溶鋼の組成が、質量％で、Ｃ：０．０３％以下、Ｍｎ：５．０％以下、Ｃｒ：６〜４０％、Ｎ：０．０３％以下を含有し、Ｓｉ：５％以下、Ｗ：２．０％以上６．０％以下を含有し、残部はFeおよび不可避的不純物からなるように調整して、鋼スラブとした後、熱間圧延し、熱延板焼鈍温度：９５０〜１１５０℃の熱延板焼鈍と酸洗を行い、さらに、冷間圧延、仕上げ焼鈍温度：１０２０℃〜１２００℃の仕上げ焼鈍および酸洗を行い、析出Ｗ：０．１％以下にするフェライト系Ｃｒ含有鋼材の製造方法。
【００１２】
１０．前記溶鋼の組成がさらに、質量％で、Ｎｂ：１％以下、Ｔｉ：１％以下、Ｚｒ：１％以下、Ａｌ：１％以下およびＶ：１％以下の群から選ばれた少なくとも一種を含有する９に記載のフェライト系Ｃｒ含有鋼材の製造方法。
【００１３】
１１．前記溶鋼の組成がさらに、質量％で、Ｍｏ：５．０％以下を含有する９または10に記載のフェライト系Ｃｒ含有鋼材の製造方法。
【００１４】
１２．前記溶鋼の組成がさらに、質量％で、Ｎｉ：２．０％以下、Ｃｕ：０．３％以上、３．０％以下、Ｃｏ：１．０％以下の群から選ばれた少なくとも一種を含有する９〜１１の何れかに記載のフェライト系Ｃｒ含有鋼材の製造方法。
１３．Ｗ：２．５％以上、６．０％以下であることを特徴とする１２に記載のフェライト系Ｃｒ含有鋼材の製造方法。
１４．Ｎｉ：０．５％以上、２．０％以下であることを特徴とする１２又は１３に記載のフェライト系Ｃｒ含有鋼材の製造方法。
【００１５】
１５．前記溶鋼の組成がさらに、質量％で、Ｂ：０．０１％以下、Ｍｇ：０．０１％以下の群から選ばれた少なくとも一種を含有する９〜１４の何れかに記載のフェライト系Ｃｒ含有鋼材の製造方法。
【００１６】
１６．前記溶鋼の組成がさらに、質量％で、ＲＥＭ：０．１％以下及びＣａ：０．１％以下の一種又は二種を含有する９〜１５の何れかに記載のフェライト系Ｃｒ含有鋼材の製造方法。
【００１７】
なお、本発明の「析出Ｗ」量とは、主にラーベス相又は炭化物として析出したＷの質量％であるが、その他の相として析出したＷの質量％をも包含する。「析出Ｗ」の質量％は、誘導結合プラズマ発光分光分析方法(ICP-AES: Inductively Coupled Plasma Atomic Emission Spectrometry)で測定した。すなわち、試料を１０％アセチルアセトン系電解液(通称／AA溶液)を用いて定電流電解（電流密度 ≦ 20mA/cm2）する。この電解溶液中の電解残渣を濾取し、アルカリ融解（過酸化ナトリウム＋メタホウ酸リチウム）後，酸で溶解して純水で一定量に希釈する。この溶液をＩＣＰ発光分析装置(Inductively Coupled Plasma Spectrometer)で溶液中のＷ量（Ｗｐ）を定量する。
【００１８】
析出Ｗ量（質量％）は、下記の式で求めることができる。
【００１９】
析出Ｗ量（質量％）＝ Ｗｐ／試料重量 × 100
また、熱膨張係数は、フェライト組織のままであっても、温度依存性がある。そこで、実際は、使用環境での平均の熱膨張係数が重要である。そこで、本発明では、２０℃−８００℃の平均熱膨張係数を規定した。なお、ここで言う２０℃〜８００℃の平均熱膨張係数は、２０℃から８００℃に加熱した場合の鋼板の一方向の伸び率を２０℃〜８００℃の温度差７８０℃で割った値を言う。ただし、本発明は、この温度範囲外であっても、熱膨張係数の低下に有効に作用するので、この温度範囲の限定が、使用環境温度を２０−８００℃の範囲に限定したものではないことは言うまでもない。
【発明の効果】
【００２０】
本発明によれば、従来のフェライト系Ｃｒ含有鋼材に比べて低い熱膨張係数を有するフェライト系Cr含有鋼を得ることができる。このような低熱膨張材の100〜800℃間の熱疲労寿命は、従来鋼(フェライト系ステンレス鋼Type429Nb,フェライト系耐熱鋼板SUH409L(JIS G4312))よりも優れた値を示す。
【００２１】
従って、本発明鋼を熱サイクルが加わる部位に用いることで、従来よりも周辺部材および自身への熱歪が小さくなり、寿命向上、設計上の課題、即ち、熱歪を小さくするような複雑な設計が不要となる。従って、自動車の排気系部品、燃料電池内のセパレータ，インターコネクター材、改質器用部材、発電プラントのダクト材や熱交換器等の熱サイクルが加わる部品用途に好適に用いることができる。
【発明を実施するための最良の形態】
【００２２】
以下、本発明において、成分組成を上記の範囲に限定した理由について説明する。なお、成分に関する「％」表示は特に断らない限り質量％を意味する。
【００２３】
Ｃ：０．０３％以下  
Ｃは、靱性や加工性を劣化させるので、その混入は極力低減することが好ましい。この観点から、本発明ではＣ量を０．０３％以下に限定した。好ましくは０．００８％以下である。
【００２４】
Ｍｎ：５．０％以下  
Ｍｎは、靭性を向上させるため添加する。その効果を得るためには、０．１％以上が好ましい。しかし、過剰の添加はＭｎＳを形成して耐食性を低下させるので、５．０％以下に限定した。好ましくは０．１％以上５．０％以下であり、より好ましくは０．５％以上１．５％以下である。
【００２５】
Ｃｒ：６〜４０％  
Ｃｒは、耐食性、耐酸化性向上にも有効である。本発明はＷを２．０％以上添加させるため、Ｃｒは６％以上あれば、耐食性、耐酸化性の観点から多くの用途に使用できる。特に耐高温酸化性を重視する場合は、１４％以上含有させることが望ましい。また含有量が４０％越えであると、材料の脆化が著しくなるので、４０％以下とした。加工性を重視する場合、２０％未満が好ましく、さらに好ましくは、１７％未満である。
【００２６】
また、Ｃｒは熱膨張係数の低下にも有効であり、この観点からは、１４％以上が好ましい。
【００２７】
Ｎ：０．０３％以下  
Ｎも、Ｃと同様、靱性や加工性を劣化させるので、その混入は極力低減することが好ましい。この観点から、本発明ではＮ量を０．０３％以下に限定した。より好ましくは０．００８％以下である。
【００２８】
Ｓｉ：５％以下  
Ｓｉは、耐酸化性向上のため添加する。その効果を得るためには、０．０５％以上が好ましい。含有量が５％を超えると室温での強度が増大し、加工性を低下させるので、上限を５％とした。好ましくは、０．０５％乃至２．００％とする。
【００２９】
Ｗ：２．０％以上６．０％以下  
Ｗは、本発明では非常に重要な元素である。Ｗの添加は、熱膨張係数を大きく低下させるので、２．０％以上に規定した。しかし含有量があまりに多くなると室温での強度が増大して加工性が低下するので、上限を６．０％とした。好ましくは２．５％以上〜４％以下である。さらに好ましくは３％以上〜４％以下である。
【００３０】
析出Ｗ：０．１％以下  
析出Ｗは、主にラーベス相あるいは、炭化物として析出する。この析出Ｗが０．１％を超えているとＷ添加による低熱膨張化の効果が小さい。従って、析出Ｗの上限を０．１％以下とした。好ましくは０．０５％以下である。さらに好ましくは０．０３％以下である。低熱膨張化という観点から析出Ｗは低いほど好ましい。しかし、析出Ｗを０．００５％未満とするには仕上焼鈍温度を著しく高くしなければならず、そのことにより結晶粒の著しい粗大化を招く。その結果、本発明鋼材を加工される用途に適用した場合、加工時に肌荒れ（Orange Peal）が発生し、加工時の割れの原因となる。したがって、本発明鋼材を加工される用途に適用する場合には、析出Ｗ量を実質的に０．００５％以上とするのが特に好適である。
【００３１】
なお、本発明の「析出Ｗ」量とは、主にラーベス相又は炭化物として析出したＷの質量％であるが、その他の相として析出したＷの質量％をも包含する。「析出Ｗ」の質量％は、前述したように電解残渣を誘導結合プラズマ発光分光分析法により測定した。
【００３２】
以上、基本成分について説明したが、本発明ではその他にも、以下に述べる元素を必要に応じて適宜含有させることができる。  
Ｎｂ：１％以下、Ｔｉ：１％以下、Ｚｒ：１％以下、Ａｌ：１％以下およびＶ：１％以下のうちから選んだ少なくとも一種  
Ｎｂ，Ｔｉ，Ｚｒ、ＡｌおよびＶはいずれも、ＣあるいはＮを固定して耐粒界腐食性を向上させる作用があり、この観点からはそれぞれ０．０２％以上含有させることが好ましい。しかしながら、含有量が１％を超えると、鋼材の脆化を招くので、それぞれ１％以下で含有させるものとした。
【００３３】
Ｍｏ：５．０％以下  
Ｍｏは、耐食性を向上させるため、添加してもよい。その効果は０．０２％以上から現れるが、過剰の添加は、加工性が低下するので、５．０％を上限とした。好ましくは１％以上〜２．５％以下である。
【００３４】
Ｎｉ：２．０％以下、Ｃｕ：３．０％以下およびＣｏ：１．０％以下のうちから選んだ少なくとも一種  
Ｎｉ，Ｃｕ，Ｃｏはいずれも、靱性の改善に有用な元素であり、それぞれＮｉ：２．０％以下、Ｃｕ：３．０％以下、Ｃｏ：１．０％以下で含有させるものとした。なお、これらの元素の効果を十分に発揮させるためには、それぞれＮｉ：０．５％以上、Ｃｕ：０．３％以上、Ｃｏ：０．０１％以上の添加が好ましい。
【００３５】
Ｂ：０．０１％以下、Ｍｇ：０．０１％以下のうちから選んだ少なくとも一種
ＢおよびＭｇは、いずれも、２次加工脆性の改善に有効に寄与する。その効果を得るためには、それぞれＢ：０．０００３％以上、Ｍｇ：０．０００３％以上が好ましい。しかし、ＢおよびＭｇの含有量が０．０１％を超えると室温での強度が増して延性の低下を招くので、それぞれ０．０１％以下で含有させるものとした。より好ましくはＢ：０.００２％以下、Ｍｇ：０.００２％以下である。
【００３６】
ＲＥＭ：０．１％以下、Ｃａ：０．１％以下の少なくとも一種
ＲＥＭ，Ｃａは、耐酸化性の向上に有効に寄与する。その効果を得るためには、それぞれＲＥＭ：０．００２％以上、Ｃａ：０．００２％以上が好ましい。しかし、過剰添加は耐食性を低下させるので０．１％以下で含有させるものとした。なお、本発明においてＲＥＭとは、ランタノイド系元素およびＹを意味する。特にＣａは、Ｔｉが含有された場合、連続鋳造時のノズル詰まりの防止にも有効に寄与する。この効果は０．００１％以上で顕著となる。
【００３７】
次に鋼板のミクロ組織について述べる。本願の技術により製造した鋼は、実質的にフェライト単相組織となる。熱延巻取り後冷却を行った状態では、一部ベイナイトを含む場合もあるが、冷延焼鈍後の鋼板では実質的にフェライト単相組織となる。本願発明鋼では、冷延焼鈍後のような加工を行う前の状態では、硬質なマルテンサイトが生成しないよう成分設計されている。
【００３８】
次に、この発明鋼の好適製造方法について説明する。この発明鋼の製造条件は、析出Ｗ≦０．１％とするために熱延板焼鈍温度と仕上げ焼鈍温度を規定する以外は、とくに限定されるものではなく、フェライト系ステンレス鋼の一般的な製造方法を好適に利用できる。 
例えば、上記した適正組成範囲に調整した溶鋼を、転炉、 電気炉等の溶製炉、あるいは、取鍋精錬、 真空精錬等の精錬を利用して溶製したのち、連続鋳造法または造塊−分塊法でスラブとしたのち、 熱間圧延する。さらに、所定の温度範囲にコントロールされた熱延板焼鈍を施し、酸洗する。さらに、冷間圧延後に、所定の温度範囲にコントロールされた仕上げ焼鈍を施し、酸洗の各工程を順次に経て、冷延焼鈍板とするのが好ましい。
より好ましい製造方法は、熱間圧延工程および冷間圧延工程の一部条件を特定条件とするのが好ましい。製鋼においては、前記必須成分および必要に応じて添加される成分を含有する溶鋼を、転炉あるいは電気炉等で溶製し、ＶＯＤ法により二次精錬を行うのが好ましい。溶製した溶鋼は、公知の製造方法にしたがって鋼素材とすることができるが、生産性および品質の観点から、連続鋳造法によるのが好ましい。連続鋳造して得られた鋼素材は、例えば、１０００〜１２５０℃に加熱され、熱間圧延により所望の板厚の熱延板とされる。もちろん、板材以外として加工することもできる。この熱延板は、９５０〜１１５０℃、さらに好適には、１０２０〜１１５０℃のバッチ式焼鈍あるいは連続焼鈍を施した後、酸洗等により脱スケールされ熱延板製品となる。また、必要に応じて、酸洗の前にショットブラストしてスケール除去してもよい。
【００３９】
さらに、上記で得られた熱延焼鈍板が、冷間圧延工程を経て冷延板とされる。この冷間圧延工程では、生産上の都合により、必要に応じて中間焼鈍を含む２回以上の冷間圧延を行ってもよい。１回または２回以上の冷間圧延からなる冷延工程の総圧下率を６０％以上、好ましくは６２％以上、より好ましくは７０％以上とする。冷延板は、１０２０℃〜１２００℃、さらに好適には、１０５０〜１１５０℃の連続焼鈍（仕上げ焼鈍）、次いで酸洗を施されて、冷延焼鈍板とされる。また、用途によっては、冷延焼鈍後に軽度の圧延（スキンパス圧延等）を加えて、鋼板の形状や、品質の調整を行うこともできる。
【００４０】
このようにして製造して得た冷延焼鈍板製品を用い、それぞれの用途に応じた曲げ加工等を施し、自動車やオートバイの排気管、触媒外筒材および火力発電プラントの排気ダクトや熱交換器あるいは燃料電池関連部材（例えばセパレータ、インターコネクター、改質器等）に成形される。これらの部材を溶接するための溶接方法は、特に限定されるものではなくMIG(Metal Inert Gas) 、MAG(Metal Active Gas) 、TIG(Tungsten Inert Gas) 等の通常のアーク溶接方法や，レーザ溶接、スポット溶接，シーム溶接等の抵抗溶接方法，および電縫溶接法などの高周波抵抗溶接、高周波誘導溶接が適用可能である。
【００４１】
特に、本発明では、析出Ｗ≦０．１％とするには、熱延板焼鈍温度と仕上げ焼鈍温度を規定することが重要である。
【００４２】
（１） 熱延板焼鈍温度：９５０〜１１５０℃、仕上げ焼鈍温度：１０２０℃〜１２００℃
熱延板焼鈍の温度が９５０℃未満では、鋼中に析出Ｗが多く残るため、その後に行う仕上げ焼鈍の温度を１２００℃超えにしなければ、冷延焼鈍板の析出Ｗ量は、Ｗ≦０．１％とならない。しかし、仕上げ焼鈍温度を１２００℃超えにすると、仕上げ焼鈍組識の粗大化が著しく、肌荒れの原因となる。一方、熱延板焼鈍温度が１１５０℃超えになると、結晶粒の粗大な熱延焼鈍組識となり、熱延板の靭性が劣るため冷間圧延時に、コイル破断の原因となる。よって熱延板焼鈍温度は９５０〜１１５０℃が好ましい。さらに、１０２０℃〜１１５０℃が好ましい。このような熱延板焼鈍温度条件の下で仕上げ焼鈍温度を１０２０℃〜１２００℃、さらに好ましくは、１０５０℃〜１１５０℃にすることで析出Ｗ≦０．１％を得ることができる。
【実施例】
【００４３】
実施例１
表１に示す成分組成になる５０ｋｇ鋼塊（発明例、比較鋼及び従来鋼（Type429Nb,SUH409L））を作製し、これらの鋼塊を１１００℃に加熱後、熱間圧延により４ｍｍ厚の熱延板とした。ついで、これらの熱延板に対し、熱延板焼鈍（焼鈍温度：１０９０℃）−酸洗−冷間圧延（冷延圧下率：６２．５％）−仕上げ焼鈍（表１に示すように焼鈍温度を９００℃から１２２０℃に変化させ、各温度で３分保持した後、空冷し、析出Ｗ量を調整した）−酸洗を順次施して、１．５ｍｍ鋼板とした。
【００４４】
かくして得られた冷延焼鈍板の熱膨張係数を調べた。その結果を表１に併記する。
【００４５】
なお、２０℃〜８００℃の平均熱膨張係数は次のようにして測定し、評価した。
【００４６】
真空理工製の縦型熱膨張計ＤＬ−７０００型を用いて、１．５ｍｍｔ×５ｍｍ幅×２０ｍｍＬ（端面はエメリー＃３２０研磨）の試料片を用いて、Ａｒ中で昇温速度５℃／分で２０℃〜８００℃の平均熱膨張係数を測定した。
【００４７】
評価基準については以下のとおりである。
【００４８】
従来のフェライト系ステンレス鋼（表１（続き：その１）のＮｏ．ＦとＧ）は、熱膨張係数が１２．６ｘ１０−６／℃程度（２０−８００℃の平均熱膨張係数）である。耐熱温度が３０℃向上（８３０℃）しても同程度の熱歪になれば、３０℃だけ耐熱性の向上が見込めるので、その効果を実際の熱疲労試験で確認した。つまり１２．６×１０−６／℃×（８００−２０）℃＞α（８３０−２０）℃となる熱膨張係数α、即ち、熱膨張係数α＜１２．１  ｘ１０−６／℃がひとつの目安である。勿論、熱膨張係数αが、１２．６ｘ１０−６／℃より小さければ、耐熱性向上に有効である事には変わりない。そこで、２０−８００℃で測定した時、
１１．７ｘ１０−６  未満：Ａランク、図１中では、○  と表示。 
１１．７ｘ１０−６  以上、１２．１ｘ１０−６  未満：Ｂランク、図１中では、□  と表示。  
１２．１ｘ１０−６  以上、１２．６ｘ１０−６  未満：Ｃランク、図１中では、△  と表示。  
１２．６ｘ１０−６  以上：Ｄランク、図１中では、×、＊、◆  と表示。  
とした。
【００４９】
また、析出Ｗ量は、前述のように、誘導結合プラズマ発光分光分析方法(ICP-AES: Inductively Coupled Plasma Atomic Emission Spectrometry)により測定した。すなわち、試料を１０％アセチルアセトン系電解液(通称／AA溶液)を用いて定電流電解（電流密度 ≦ 20mA/cm2）した。この電解溶液中の電解残渣を濾取し、アルカリ融解（過酸化ナトリウム＋メタホウ酸リチウム）後，酸で溶解して純水で一定量に希釈した。この溶液をＩＣＰ発光分析装置(Inductively Coupled Plasma Spectrometer)で溶液中のＷ量（Ｗｐ）を定量した。
【００５０】
析出Ｗ量（質量％）は、下記の式で求めた。
【００５１】
析出Ｗ量（質量％）＝ Ｗｐ／試料重量 × 100
なお、析出Ｗ量評価試験片は、鋼板において、熱膨張試験片から隣接した２ヵ所から採取し、その平均値を析出Ｗ値とした。
【００５２】
その結果を表１および図１に示した。なお、図１には、Ｎｏ．ＡからＮｏ．Ｅ、Ｎｏ．Ｉ，Ｊ，Ｋ，Ｌ，Ｍおよび発明鋼Ｎｏ．１から７、２０〜２1および従来技術の実施例Ｐ，Ｑ，Ｒ，Ｓ，ＴおよびＵを示した。鋼Ｎｏ（１，２，Ｂ），鋼Ｎｏ（３，４，５，Ｃ，Ｄ、Ｎ，Ｏ）、鋼Ｎｏ（６，７，Ｅ）、鋼Ｎｏ（２０、２1、Ｉ，Ｊ）および鋼Ｎｏ（Ｋ，Ｌ，Ｍ）は、それぞれ同一成分である。図１から、Ｗが０．１％以上析出Ｗとして存在すると、著しく熱膨張係数が低下するのが分かる。比較鋼Ｈは、Ｃｒが本発明の範囲外であるので、Ｗおよび析出Ｗ量を本発明範囲内に調整しても、高い熱膨張係数を示す。また、Ｎｏ．ＦとＧは、参考までに従来鋼を示したものであるが、Ｗおよび析出Ｗ量が本発明範囲外であるので、高い熱膨張係数を示す。また、鋼Ｎｏ．Ｋ，Ｌ，Ｍは、Ｗが６％を超えているので、密着曲げ試験（ＪＩＳ  Ｂ  ７７７８準拠）により曲げ部に割れを発生し、加工性に劣っていた。また、鋼Ｎｏ．Ｎは、仕上げ焼鈍温度が、本願発明範囲の上限値を超えているので、密着曲げ試験（ＪＩＳ  Ｂ  ７７７８準拠）により曲げ部に肌荒れを生じ、一部割れも発生した。また、鋼Ｎｏ．Ｐ，Ｑ，Ｒ、Ｓ，Ｔ，Ｕは、本発明者らが、先に開発した従来例であるが、仕上げ焼鈍温度が、本願発明範囲の下限値を下回っているので、析出Ｗ量が本発明範囲外となり、高い熱膨張係数を示す。その他の、本発明鋼Ｎｏ.８〜１９は、いずれも低い熱膨張係数を示した。
【００５３】
また、表１の鋼Ｎｏ．３〜５、Ｃ、Ｄ、およびＯの成分および熱処理条件を実施した丸棒から、図２に示した試験片を各２本作製し熱疲労試験を行った。熱疲労試験の条件は、図３の上の図に示す熱サイクルに従った。１００℃から９００℃の昇温速度を４．４℃/秒とし、９００℃で１０秒保持し、９００℃〜１００℃への冷却速度を４．４℃/秒とし、３７０秒で１サイクルとした。１００℃−９００℃で拘束率０．３５となるように自由熱膨張による歪を抑制して実施した。荷重-歪ヒステリシスループが安定する５サイクル目で発生する最大引張荷重を１００％とし、その最大引張荷重の７０％未満に最大引張荷重が低下した時点でのサイクル数を熱疲労寿命として定義した。得られた各２本の熱疲労寿命の結果を平均して、熱疲労寿命とした。図４にフェライト系Ｃｒ含有鋼材の析出Ｗ量と熱疲労寿命との関係を示す。図４から、析出Ｗ量が０．１％以下で、熱疲労寿命が１．４倍以上に格段に向上しているのが分かる。
【００５４】
実施例２
次に、析出Ｗ量と熱延板焼鈍温度との関係を調査した。０．００５％Ｃ，０．０７％Ｓｉ，１．０２％Ｍｎ，１５．２％Ｃｒ，１．９２％Ｍｏ，３．０２％Ｗ，０．５１％Ｎｂ，０．００４％Ｎの成分組成からなる５０ｋｇ鋼塊を作製し、これらの鋼塊を１１００℃に加熱後、熱間圧延により４ｍｍ厚の熱延板とした。ついで、これらの熱延板に対し、熱延板焼鈍（焼鈍温度：９００℃から１２００℃に変化させ、各温度で３分保持した後、空冷した）−酸洗−冷間圧延（冷延圧下率：６２．５％）−仕上げ焼鈍（仕上げ焼鈍温度：１１００℃で３分保持した後、空冷した）−酸洗を順次施して、１．５ｍｍ鈍板とした。
【００５５】
かくして得られた冷延焼鈍板の、析出Ｗ量を実施例１と同様な方法で、測定した。なお、析出Ｗ量評価試験片は、各鋼板において、２ヵ所から採取し、その平均値を析出Ｗ値とした。
【００５６】
図５に析出Ｗ量と熱延板焼鈍温度との関係を示す。図５から、熱延板焼鈍温度は９５０〜１１５０℃が好ましく、さらに、１０２０℃〜１１５０℃が好ましいのが分かる。
【産業上の利用可能性】
【００５７】
近年では、特に、熱サイクルによる熱疲労破壊の防止が上述した技術分野のみならず、あらゆる分野で強く求められている。このため、熱膨張係数を制御する成分設計及び具体手的な指針を提示している本発明は、その点からは画期的であり、産業上の利用可能性は計り知れない。
【表１−１】
0004604714.tif 000002
【００５８】
【表１−２】
0004604714.tif 000003
【００５９】
【表１−３】
0004604714.tif 000004
【図面の簡単な説明】
【００６０】
【図１】：１５％Ｃｒ−０．５％Ｎｂ−１．９％Ｍｏを基本組成とするフェライト系Ｃｒ含有鋼材の２０−８００℃の平均熱膨張係数に及ぼす添加W量と析出W量の影響を示す図。
【図２】：熱疲労試験用の試験片（数値の単位は、ｍｍ）を示す図。
【図３】：熱疲労試験の１サイクルあたりの熱サイクルと拘束条件を示す図。熱サイクル条件として最低温度100℃、最高温度900℃、歪ゼロが500℃（100℃と900℃の中間温度）とし、拘束率が0.35となるように自由熱膨張による歪を抑制して熱疲労寿命を評価した。
【図４】：１５％Ｃｒ−０．５％Ｎｂ−１．９％Ｍｏを基本組成とするフェライト系Ｃｒ含有鋼材の析出Ｗ量と熱疲労寿命との関係を示す図。
【図５】：１５％Ｃｒ−０．５％Ｎｂ−１．９％Ｍｏを基本組成とするフェライト系Ｃｒ含有鋼材の冷延焼鈍板(cold rolled and annealed steel sheet)の析出Ｗ量に及ぼす熱延板焼鈍温度の影響を示す図。
【図１】
0004604714.tif 000005
【図２】
0004604714.tif 000006
【図３】
0004604714.tif 000007
【図４】
0004604714.tif 000008
【図５】
0004604714.tif 000009